(57)【要約】【課題】様々な用途に利用することができる新規ポリ乳酸誘導体、その製造方法、及びそれを用いたポリ乳酸誘導体の凝集物の形成方法を提供する。酸性環境下で局所堆積物を形成することができる口腔用組成物を提供する。【解決手段】本発明のポリ乳酸誘導体は、下記の一般式（１）で表されるポリ乳酸誘導体である。2020105396.tif 000046  一般式（１）において、Ｒ１〜Ｒ５のうち一つがオキシアルキレン基を含み、特定のアセタール構造を含む置換基を示し、残り４個のうち一つがアルコキシ基を示し、残り３個がそれぞれ水素原子、ハロゲン原子、アルデヒド基、アルコキシ基、アルキル基、エステル基、又は水酸基を示す。ｎは、２〜２０，０００の整数を示す。【選択図】なし【特許請求の範囲】
【請求項１】
下記の一般式（１）で表されるポリ乳酸誘導体。
【化１】
2020105396.tif 000033
一般式（１）において、
Ｒ１〜Ｒ５のうち一つが下記一般式（２）又は一般式（３）で表される置換基を示し、残り４個のうち一つがアルコキシ基を示し、残り３個がそれぞれ水素原子、ハロゲン原子、アルデヒド基、アルコキシ基、アルキル基、エステル基、又は水酸基を示す。
ｎは、２〜２０，０００の整数を示す。
【化２】
2020105396.tif 000034
一般式（２）において、
Ｒ６〜Ｒ９のうちの一つが、オキシアルキレン基を含む基を示し、
残りの３個が、それぞれ水素原子、ハロゲン原子、アルデヒド基、アルコキシ基、アルキル基、又はエステル基を示す。
【化３】
2020105396.tif 000035
一般式（３）において、
Ｒ１０〜Ｒ１５のうちの一つが、オキシアルキレン基を含む基を示し、
残りの５個が、それぞれ水素原子、ハロゲン原子、アルデヒド基、アルコキシ基、アルキル基、又はエステル基を示す。
【請求項２】
前記オキシアルキレン基を含む基は、下記一般式（４）又は下記一般式（５）で表される置換基を示す請求項１に記載のポリ乳酸誘導体。
【化４】
2020105396.tif 000036
【化５】
2020105396.tif 000037
一般式（４）及び一般式（５）のそれぞれにおいて、
Ｘは、炭素数２〜４のアルキレン基を示し、
Ｙは、水素原子、ハロゲン原子、アルデヒド基、アルキル基、又はエステルを示し、
ｍは、１〜１０の整数を示す。
【請求項３】
前記一般式（１）は、Ｒ１がアルコキシ基であり、Ｒ４が一般式（２）又は一般式（３）で表される置換基である請求項１又は２に記載のポリ乳酸誘導体。
【請求項４】
前記ポリ乳酸誘導体は、細胞増殖用担体前駆体、薬剤送達用担体、又は患部被覆材として用いられる請求項１〜３のいずれか一項に記載のポリ乳酸誘導体。
【請求項５】
請求項１〜３のいずれか一項に記載のポリ乳酸誘導体の製造方法であって、
下記一般式（６）の一つのアルデヒド基に下記一般式（７）に示されるジオール化合物を縮合させ、前記一般式（２）の置換基を形成し、下記一般式（９）で表される化合物を形成する工程、又は、
下記一般式（６）の一つのアルデヒド基に下記一般式（８）に示されるジオール化合物を縮合させ、前記一般式（３）の置換基を形成し、下記一般式（９）で表される化合物を形成する工程、
次に、下記一般式（９）で表される化合物を重合開始剤として、モノマーであるラクチドを開環重合する工程を含むポリ乳酸誘導体の製造方法。
【化６】
2020105396.tif 000038
一般式（６）において、
Ｒ１６〜Ｒ２０のうち一つがアルデヒド基を示し、残り４個のうち一つがアルコキシ基を示し、残り３個がそれぞれ水素原子、ハロゲン原子、アルデヒド基、アルコキシ基、アルキル基、エステル基、又は水酸基を示す。
【化７】
2020105396.tif 000039
【化８】
2020105396.tif 000040
【化９】
2020105396.tif 000041
【請求項６】
請求項１〜３のいずれか一項に記載のポリ乳酸誘導体の製造方法であって、
下記一般式（６）で表される化合物を重合開始剤として、モノマーであるラクチドを開環重合し、下記一般式（１０）で表される化合物を形成する工程、
次に、下記一般式（１０）の一つのアルデヒド基に下記一般式（７）に示されるジオール化合物を縮合させ、前記一般式（２）の置換基を形成する工程、又は、
下記一般式（１０）の一つのアルデヒド基に下記一般式（８）に示されるジオール化合物を縮合させ、前記一般式（３）の置換基を形成する工程を含むポリ乳酸誘導体の製造方法。
【化１０】
2020105396.tif 000042
一般式（６）において、
Ｒ１６〜Ｒ２０のうち一つがアルデヒド基を示し、残り４個のうち一つがアルコキシ基を示し、残り３個がそれぞれ水素原子、ハロゲン原子、アルデヒド基、アルコキシ基、アルキル基、エステル基、又は水酸基を示す。
【化１１】
2020105396.tif 000043
【化１２】
2020105396.tif 000044
【化１３】
2020105396.tif 000045
【請求項７】
前記ラクチドと重合開始剤とのモル比は、２０：１〜２：１である請求項５又は６に記載のポリ乳酸誘導体の製造方法。
【請求項８】
請求項１〜３のいずれか一項に記載のポリ乳酸誘導体を含む粒子を懸濁させた中性〜アルカリ性の水を、酸性に変化させることにより不溶性のポリ乳酸誘導体の凝集物を析出させるポリ乳酸誘導体の凝集物の形成方法。
【請求項９】
請求項１〜３のいずれか一項に記載のポリ乳酸誘導体を含有する口腔用組成物。
【発明の詳細な説明】
【技術分野】
【０００１】
本発明は、新規なポリ乳酸誘導体、その製造方法、ポリ乳酸誘導体の凝集物の形成方法、及び新規なポリ乳酸誘導体を含有する口腔用組成物に関する。
【背景技術】
【０００２】
ポリ乳酸は、植物由来の原料から得られる乳酸あるいはその誘導体がエステル結合により重合した高分子化合物であり、物理的及び化学的性質が優れている上に、生体親和性、生分解性を有することから、安全性に優れ、生体や環境への負荷が小さい高分子材料として注目されている。特に、ポリ乳酸は、生体内で分解吸収されることからドラッグデリバリーシステム（ＤＤＳ）の担体や医療用接着剤等の医用材料への利用が期待されている。ポリ乳酸は、反応性に富む官能基を有していないため、従来より反応性置換基をポリ乳酸に導入し、機能性を向上させるための研究が行われている。例えば、特許文献１は、ポリ乳酸の片末端にアルデヒド基を有する反応性置換基として植物由来の原料から得られるバニリンやＨＭＦを用いたポリ乳酸誘導体について開示する。
【先行技術文献】
【特許文献】
【０００３】
【特許文献１】国際公開第２０１７／０３３６１３号
【発明の概要】
【発明が解決しようとする課題】
【０００４】
本発明の目的は、様々な用途に利用することができる新規ポリ乳酸誘導体、その製造方法、及びそれを用いたポリ乳酸誘導体の凝集物の形成方法を提供することにある。
また、本発明の別の目的は、酸性環境下で局所堆積物を形成することができる口腔用組成物を提供することにある。
【課題を解決するための手段】
【０００５】
本発明は、本発明者らの鋭意研究の結果、従来知られていない新規なポリ乳酸誘導体を得たことに基づくものである。また、新規なポリ乳酸誘導体が酸性環境下で短時間に局所堆積物を形成することを見出したことに基づくものである。
【０００６】
上記目的を達成するために、本発明の一態様は、下記の一般式（１）で表されるポリ乳酸誘導体を要旨とする。
【０００７】
【化１】
2020105396.tif 000002
一般式（１）において、
Ｒ１〜Ｒ５のうち一つが下記一般式（２）又は一般式（３）で表される置換基を示し、残り４個のうち一つがアルコキシ基を示し、残り３個がそれぞれ水素原子、ハロゲン原子、アルデヒド基、アルコキシ基、アルキル基、エステル基、又は水酸基を示す。
【０００８】
ｎは、２〜２０，０００の整数を示す。
【０００９】
【化２】
2020105396.tif 000003
一般式（２）において、
Ｒ６〜Ｒ９のうちの一つが、オキシアルキレン基を含む基を示し、
残りの３個が、それぞれ水素原子、ハロゲン原子、アルデヒド基、アルコキシ基、アルキル基、又はエステル基を示す。
【００１０】
【化３】
2020105396.tif 000004
一般式（３）において、
Ｒ１０〜Ｒ１５のうちの一つが、オキシアルキレン基を含む基を示し、
残りの５個が、それぞれ水素原子、ハロゲン原子、アルデヒド基、アルコキシ基、アルキル基、又はエステル基を示す。
【００１１】
前記ポリ乳酸誘導体において、前記オキシアルキレン基を含む基は、下記一般式（４）又は下記一般式（５）で表される置換基を示すことが好ましい。
【００１２】
【化４】
2020105396.tif 000005
【００１３】
【化５】
2020105396.tif 000006
一般式（４）及び一般式（５）のそれぞれにおいて、
Ｘは、炭素数２〜４のアルキレン基を示し、
Ｙは、水素原子、ハロゲン原子、アルデヒド基、アルキル基、又はエステルを示し、
ｍは、１〜１０の整数を示す。
【００１４】
前記ポリ乳酸誘導体において、前記一般式（１）は、Ｒ１がアルコキシ基であり、Ｒ４が一般式（２）又は一般式（３）で表される置換基であることが好ましい。
前記ポリ乳酸誘導体は、細胞増殖用担体前駆体、薬剤送達用担体、又は患部被覆材として用いられてもよい。
【００１５】
本発明の別の態様は、前記ポリ乳酸誘導体の製造方法であって、
下記一般式（６）の一つのアルデヒド基に下記一般式（７）に示されるジオール化合物を縮合させ、前記一般式（２）の置換基を形成し、下記一般式（９）で表される化合物を形成する工程、又は、
下記一般式（６）の一つのアルデヒド基に下記一般式（８）に示されるジオール化合物を縮合させ、前記一般式（３）の置換基を形成し、下記一般式（９）で表される化合物を形成する工程、
次に、下記一般式（９）で表される化合物を重合開始剤として、モノマーであるラクチドを開環重合する工程を含むポリ乳酸誘導体の製造方法。
【００１６】
【化６】
2020105396.tif 000007
一般式（６）において、
Ｒ１６〜Ｒ２０のうち一つがアルデヒド基を示し、残り４個のうち一つがアルコキシ基を示し、残り３個がそれぞれ水素原子、ハロゲン原子、アルデヒド基、アルコキシ基、アルキル基、エステル基、又は水酸基を示す。
【００１７】
【化７】
2020105396.tif 000008
【００１８】
【化８】
2020105396.tif 000009
【００１９】
【化９】
2020105396.tif 000010
本発明の別の態様は、前記ポリ乳酸誘導体の製造方法であって、
下記一般式（６）で表される化合物を重合開始剤として、モノマーであるラクチドを開環重合し、下記一般式（１０）で表される化合物を形成する工程、
次に、下記一般式（１０）の一つのアルデヒド基に下記一般式（７）に示されるジオール化合物を縮合させ、前記一般式（２）の置換基を形成する工程、又は、
下記一般式（１０）の一つのアルデヒド基に下記一般式（８）に示されるジオール化合物を縮合させ、前記一般式（３）の置換基を形成する工程を含むポリ乳酸誘導体の製造方法。
【００２０】
【化１０】
2020105396.tif 000011
一般式（６）において、
Ｒ１６〜Ｒ２０のうち一つがアルデヒド基を示し、残り４個のうち一つがアルコキシ基を示し、残り３個がそれぞれ水素原子、ハロゲン原子、アルデヒド基、アルコキシ基、アルキル基、エステル基、又は水酸基を示す。
【００２１】
【化１１】
2020105396.tif 000012
【００２２】
【化１２】
2020105396.tif 000013
【００２３】
【化１３】
2020105396.tif 000014
前記ポリ乳酸誘導体の製造方法において、前記ラクチドと重合開始剤とのモル比は、２０：１〜２：１であることが好ましい。
【００２４】
本発明の別の態様は、前記ポリ乳酸誘導体を含む粒子を懸濁させた中性〜アルカリ性の水を、酸性に変化させることにより不溶性のポリ乳酸誘導体の凝集物を析出させるポリ乳酸誘導体の凝集物の形成方法を要旨とする。
【００２５】
本発明の別の態様は、前記ポリ乳酸誘導体を含有する口腔用組成物を要旨とする。
【発明の効果】
【００２６】
本発明によれば、様々な用途に利用することができる新規ポリ乳酸誘導体が提供される。また、本発明の口腔用組成物は、酸性条件下で局所堆積物を形成できる。
【図面の簡単な説明】
【００２７】
【図１】（ａ）試験例１におけるバニリン−アセタール化合物ａの核磁気共鳴分光法（1H NMR）の結果を示す。（ｂ）試験例１におけるバニリン−アセタール化合物ａの質量分析法（mass spectrometry）の結果を示す。
【図２】試験例１におけるバニリン−アセタール化合物ａ及びバニリンｂの1H NMRスペクトルを示す。
【図３】試験例２におけるポリ乳酸誘導体の凝集物のＳＥＭ（走査型電子顕微鏡）画像を示す。
【図４】試験例２における水洗浄後のポリ乳酸誘導体の凝集物等のＳＥＭ画像を示す。（Ａ）は、ポリ乳酸誘導体のＳＥＭを示す。（Ｂ）は、ｐＨ２．０の緩衝液を使用した際のポリ乳酸誘導体の凝集物のＳＥＭを示す。（Ｃ）（Ｄ）は、ｐＨ５．０の緩衝液を使用し、水で洗浄した後のポリ乳酸誘導体の凝集物のＳＥＭを示す。
【図５】試験例２におけるポリ乳酸誘導体及びポリ乳酸誘導体の凝集物の動的光散乱法を用いて測定した粒径分布を示す。（ａ）実施例６（Ｍ：Ｉ＝１０：１）のポリ乳酸誘導体の結果を示す。（ｂ）実施例８（Ｍ：Ｉ＝５：１）のポリ乳酸誘導体の結果を示す。
【発明を実施するための形態】
【００２８】
（第１実施形態）
以下、本発明のポリ乳酸誘導体を具体化した第１実施形態について説明する。本実施形態のポリ乳酸誘導体は、下記に示される一般式（１）で表される。
【００２９】
【化１４】
2020105396.tif 000015
一般式（１）において、Ｒ１〜Ｒ５のうち一つが後述する一般式（２）又は一般式（３）で表される置換基を示し、残り４個のうち一つがアルコキシ基を示し、残り３個がそれぞれ水素原子、ハロゲン原子、アルデヒド基、アルコキシ基、アルキル基、エステル基、又は水酸基を示す。
【００３０】
置換基を構成するハロゲン原子の具体例として、例えばフッ素、塩素、ヨウ素、臭素等が挙げられる。置換基を構成するアルコキシ基の具体例として、例えばメトキシ基、エトキシ基等が挙げられる。一般式（１）は、Ｒ１がアルコキシ基であり、Ｒ４が一般式（２）又は一般式（３）で表される置換基であることが好ましい。
【００３１】
ｎは、乳酸の重合度を表し、具体的には２〜２０，０００の整数を示す。乳酸はＲ体であってもＳ体であってもいずれでもよい。また、Ｒ体とＳ体とを混合したポリ乳酸であってもよい。ｎの好ましい下限は、目的に応じて適宜設定されるが、３以上が好ましく、４以上がより好ましい。ｎ数を大きくする場合、ポリ乳酸誘導体の分子量が大きくなるとともに、疎水性が高くなる。それにより特定条件下における沈殿や凝集効果を高めることができる。ｎの好ましい上限は、目的に応じて適宜設定されるが、１０，０００以下が好ましく、１，０００以下がより好ましい。ｎ数を小さくする場合、ポリ乳酸誘導体の分子量が小さくなるとともに、疎水性が低くなる。それによりポリ乳酸誘導体を水に懸濁させやすくなる。
【００３２】
一般式（２）で表される置換基は、下記に示される構造を有する。
【００３３】
【化１５】
2020105396.tif 000016
一般式（２）は、５員環を有し、式中において、Ｒ６〜Ｒ９のうちの一つが、オキシアルキレン基を含む基を示し、残りの３個が、それぞれ水素原子、ハロゲン原子、アルデヒド基、アルコキシ基、アルキル基、又はエステル基を示す。オキシアルキレン基により一般式（２）で表される置換基部分は、親水性を示す。
【００３４】
一般式（３）で表される置換基は、下記に示される構造を有する。
【００３５】
【化１６】
2020105396.tif 000017
一般式（３）は、６員環を有し、式中において、Ｒ１０〜Ｒ１５のうちの一つが、オキシアルキレン基を含む基を示し、残りの５個が、それぞれ水素原子、ハロゲン原子、アルデヒド基、アルコキシ基、アルキル基、又はエステル基を示す。オキシアルキレン基により一般式（３）で表される置換基部分は、親水性を示す。
【００３６】
一般式（２）又は一般式（３）において、オキシアルキレン基を含む基は、下記一般式（４）又は下記一般式（５）で表される置換基であることが好ましい。
【００３７】
【化１７】
2020105396.tif 000018
【００３８】
【化１８】
2020105396.tif 000019
一般式（４）及び一般式（５）のそれぞれにおいて、Ｘは、炭素数２〜４のアルキレン基を示し、Ｙは、水素原子、ハロゲン原子、アルデヒド基、アルキル基、又はエステルを示す。炭素数２〜４のアルキレン基を含むオキシアルキレン基は、ポリ乳酸誘導体の親水性を高める観点から炭素数２のエチレンオキサイド、炭素数３のプロピレンオキサイド、それらの反応物が好ましく、エチレンオキサイドがより好ましい。Ｘは、同一の基の繰り返しであっても異なる基を含んで構成されてもよい。
【００３９】
ｍは、オキシアルキレン基を構成するアルキレンオキサイドの付加モル数を示し、具体的には１〜１０の整数を示すことが好ましい。ｍの好ましい下限は、目的に応じて適宜設定されるが、２以上がより好ましい。ｍ数を大きくする場合、親水性が高くなる。それによりポリ乳酸誘導体を水に懸濁させやすくなる。ｍの好ましい上限は、目的に応じて適宜設定されるが、８以下がより好ましく、５以下がさらに好ましい。ｍ数を小さくする場合、ポリ乳酸誘導体の分子量が小さくなるとともに、親水性が低くなる。それにより特定条件下における沈殿や凝集効果を早めることができる。
【００４０】
次に、本実施形態のポリ乳酸誘導体の製造方法について説明する。
本実施形態のポリ乳酸誘導体の製造方法は、公知の方法を適用して合成することができるが、例えば以下の２つの方法を採用することにより合成することができる。
【００４１】
まず、下記一般式（６）の一つのアルデヒド基に下記一般式（７）に示されるジオール化合物を縮合させ、アセタール結合により前記一般式（２）の置換基を形成し、下記一般式（９）で表される化合物を形成する工程が行われる。又は、下記一般式（６）の一つのアルデヒド基に下記一般式（８）に示されるジオール化合物を縮合させ、アセタール結合により前記一般式（３）の置換基を形成し、下記一般式（９）で表される化合物を形成する工程が行われる。
【００４２】
上記アセタールを形成する縮合反応は可逆反応である。反応ｐＨは、適宜設定されるが、反応を進行させる観点から中性以上のｐＨが適用されることが好ましく、具体的にはｐＨ６．５を超えるｐＨが好ましく、ｐＨ７以上がより好ましく、ｐＨ７．５以上がさらに好ましい。また、反応温度は、特に限定されないが、好ましくは２０〜９０℃、より好ましくは５０〜８０℃、さらに好ましくは７０〜８０℃である。反応時間は、反応温度等により適宜設定されるが、好ましくは５分〜２４時間である。また、アセタールを形成する縮合反応は、酸性条件下で縮合させ、後工程でアルカリ条件下で精製を行ってもよい。精製は、カラムクロマトグラフィーを用い、中性以上のｐＨを有する移動相を使用することにより行うことができる。
【００４３】
【化１９】
2020105396.tif 000020
一般式（６）において、Ｒ１６〜Ｒ２０のうち一つがアルデヒド基を示し、残り４個のうち一つがアルコキシ基を示し、残り３個がそれぞれ水素原子、ハロゲン原子、アルデヒド基、アルコキシ基、アルキル基、エステル基、又は水酸基を示す。
【００４４】
一般式（６）に示される化合物は、特定条件下における沈殿や凝集効果を高める観点、生体適応性、入手容易性等の観点からＲ１９がアルデヒド基、Ｒ１６がメトキシ基、その他が水素原子であるバニリンが好ましく選択される。
【００４５】
【化２０】
2020105396.tif 000021
一般式（７）におけるＲ６〜Ｒ９は、前記一般式（２）におけるＲ６〜Ｒ９に対応する。
【００４６】
【化２１】
2020105396.tif 000022
一般式（８）におけるＲ１０〜Ｒ１５は、前記一般式（３）におけるＲ１０〜Ｒ１５に対応する。
【００４７】
【化２２】
2020105396.tif 000023
一般式（９）におけるＲ１〜Ｒ５は、前記一般式（１）におけるＲ１〜Ｒ５に対応する。
【００４８】
次に、上記一般式（９）で表される化合物を重合開始剤として、モノマーであるラクチドを開環重合する工程が行われることにより本実施形態のポリ乳酸誘導体が製造される。ラクチドを構成する単量体である乳酸はＬ−乳酸であってもＤ−乳酸であってもいずれでもよい。両方を含むポリ乳酸により合成されてもよい。また、反応温度は、特に限定されないが、好ましくは１００〜１４０℃、より好ましくは１１０〜１３０℃である。反応時間は、反応温度等により適宜設定されるが、好ましくは３０分〜５時間である。反応を進行させるために、触媒、例えば２−エチルヘキサン酸すず（II）（Tin(II) 2-ethylhexanoate、又はTin(II) octoate（以下、「Sn(Oct)2」と略す））等を使用することが好ましい。
【００４９】
また、下記に示されるように、モノマーであるラクチドを開環重合する反応を先に行ってもよい。
まず、上記一般式（６）で表される化合物を重合開始剤として、モノマーであるラクチドを開環重合し、下記一般式（１０）で表される化合物を形成する工程が行われる。反応条件は、上述したモノマーであるラクチドを開環重合させる反応を参酌することができる。
【００５０】
【化２３】
2020105396.tif 000024
一般式（１０）におけるＲ１６〜Ｒ２０は、前記一般式（６）におけるＲ１６〜Ｒ２０に対応する。
【００５１】
次に、前記一般式（１０）の一つのアルデヒド基に前記一般式（７）に示されるジオール化合物を縮合させ、アセタール結合により前記一般式（２）の置換基を形成する工程が行われることにより本実施形態のポリ乳酸誘導体が製造される。又は、前記一般式（１０）の一つのアルデヒド基に前記一般式（８）に示されるジオール化合物を縮合させ、アセタール結合により前記一般式（３）の置換基を形成する工程が行われることにより本実施形態のポリ乳酸誘導体が製造される。アセタール結合の反応条件は、上述した反応条件を参酌することができる。
【００５２】
ラクチドと重合開始剤とのモル比は、一般式（１）におけるｎ数の要件を満たすように調整できれば、特に限定されない。例えば、最終的に得られるポリ乳酸誘導体を中性以上の条件で懸濁させ、酸性条件下で不溶性のポリ乳酸誘導体の凝集物を得る場合、その沈殿効率を向上させる観点から２０：１〜２：１であることが好ましく、１０：１〜２：１であることがより好ましい。
【００５３】
次に、本実施形態のポリ乳酸誘導体の作用について説明する。
本実施形態のポリ乳酸誘導体は、上述したようにアルコキシ基及びアルデヒド基を有するベンゼン環（例えばバニリン）にエステル結合によりポリ乳酸、及びアセタール結合により一般式（２）又は一般式（３）で表される置換基が結合している。一般式（２）又は一般式（３）で表される置換基は、親水性基としてオキシアルキレン基を含んでいる。そのため、ポリ乳酸誘導体は、疎水性のポリ乳酸部分と、親水性のオキシアルキレン基の両方を含んでいる。
【００５４】
アセタール結合は、酸性条件下において加水分解し、アルデヒド基を有する一般式（１０）で表される化合物と、一般式（７）又は一般式（８）で表される化合物に分解する。つまり、中性以上の環境下から酸性環境下に変化した場合、ポリ乳酸誘導体から親水性基が遊離するため、疎水性ポリ乳酸誘導体が凝集し、粒径が大きくなった凝集体が析出沈殿する。
【００５５】
本実施形態のポリ乳酸誘導体は、かかる作用を利用した各種分野の用途に適用することができる。例えば薬剤送達用担体、細胞増殖用担体前駆体、患部被覆材等として使用することができる。
【００５６】
例えば薬剤送達用担体は、ポリ乳酸誘導体に薬剤を担持させ、所定の雰囲気下において薬剤を沈着させることにより薬剤を送達することができる。例えば歯周疾患、歯肉炎、う蝕、口内炎、口臭等の口腔内疾患において、病巣部は、酸性に変化している。ポリ乳酸誘導体に薬剤を担持させ、酸性の病巣部でポリ乳酸誘導体の凝集体を沈着させることにより局所的に薬剤を送達することができる。ポリ乳酸誘導体への薬剤の担持は、公知の方法を適宜採用することができ、例えば共有結合、イオン結合、静電結合等の化学的な結合、抱合、吸着、細孔中への充填等を適用することができる。
【００５７】
また、ポリ乳酸誘導体が酸性条件下において凝集した凝集物は、優れた細胞増殖性を示す足場を形成する。したがって、ポリ乳酸誘導体は、優れた細胞増殖性を示す細胞増殖用の担体を形成するための細胞増殖用担体前駆体として使用することができる。例えば、酸性の病巣部において細胞を再生させるために、細胞増殖担体を病巣部に形成することができる。また、例えば骨、歯等の硬組織上の細胞を再生するために細胞増殖用担体前駆体を適用し、細胞増殖用担体をその表面に形成し、細胞が増殖しやすい足場を設けるために使用することができる。また、組織を再生することが容易でない硬組織自体の再生のために使用してもよい。細胞の種類は、特に限定されないが、例えば歯肉、歯槽部粘膜、歯根膜、歯頚部粘膜上皮等の歯周組織を構成する細胞等が挙げられる。細胞増殖用担体を形成した後、適用される細胞の形態は、特に限定されず、例えば浮遊状態の懸濁細胞を適用してもよく、組織培養された細胞を移植してもよい。
【００５８】
ポリ乳酸誘導体が酸性条件下において凝集した凝集物は、局所に凝集するため、患部を保護する患部被覆材として適用することができる。また、乳酸誘導体の凝集物は、洗浄等により容易に沈着部から脱落しないため、好ましくは口腔内の患部に適用される。例えば歯肉炎、口内炎等の粘膜炎症部の被覆、知覚過敏部位の被覆等に適用することができる。
【００５９】
本実施形態のポリ乳酸誘導体によれば、以下のような効果を得ることができる。
（１）本実施形態では、例えば薬剤送達用担体、細胞増殖用担体前駆体、患部被覆材等の様々な分野の様々な用途に利用できるポリ乳酸誘導体を提供することができる。
【００６０】
（２）本実施形態のポリ乳酸誘導体は、弱酸性の水溶液中においても凝集堆積性を示す。したがって、例えば水溶液を基剤とする医薬品、医薬部外品として、より安全に各種用途に適用することができる。また、より生体に負担の少ない環境下において凝集堆積性の効能を発揮することができる。
【００６１】
（３）本実施形態のポリ乳酸誘導体が薬剤送達用担体として適用するに際し、ポリ乳酸誘導体の構成化合物としてバニリンが適用された場合、バニリン自体も抗炎症作用を有するため、酸性の病巣部において局所的に抗炎症成分を送達させることができる。また、ポリ乳酸も生体適合性に優れるため、より安全性の高いポリ乳酸誘導体を適用することができる。
【００６２】
（第２実施形態）
本実施形態のポリ乳酸誘導体の凝集物の形成方法を具体化した第２実施形態について説明する。なお、第２実施形態について、下記の記載以外は、第１実施形態のポリ乳酸誘導体と同様の構成が適用される。
【００６３】
本実施形態のポリ乳酸誘導体の凝集物の形成方法は、第１実施形態のポリ乳酸誘導体を含む粒子を懸濁させた中性〜アルカリ性の水を、酸性に変化させることにより不溶性のポリ乳酸誘導体の凝集物を析出させる方法である。
【００６４】
第１実施形態のポリ乳酸誘導体は、上述したようにポリ乳酸誘導体は、疎水性のポリ乳酸部分と、親水性のオキシアルキレン基の両方を構造体中に含んでいる。ｐＨが中性以上の環境下においては、水中で微粒子を形成し懸濁されている。微粒子の大きさは、ポリ乳酸の重合度によって変化するが、例えばレーザー回折・散乱式粒度分布測定法において１ｎｍ〜１０００ｎｍ程度である。中性〜アルカリ性の水とは、好ましくはｐＨ６．５を超え、より好ましくはｐＨ７．０以上である。ｐＨ６．５を超える場合、親水性基を有する一般式（２）又は一般式（３）で表される置換基のアセタール結合がより安定に維持され、より安定に微粒子を水中に懸濁させることができる。
【００６５】
ポリ乳酸の凝集物を生じさせる酸性条件は、好ましくはｐＨ６．５以下の弱酸性、より好ましくはｐＨ６．０以下、さらに好ましくはｐＨ５．５以下である。ｐＨが低いほど、アセタール結合の切断を促進させ、微粒子の凝集を促進させる。
【００６６】
本実施形態のポリ乳酸誘導体の凝集物の形成方法によれば、第１実施形態の効果に加えて以下のような効果を得ることができる。
（４）本実施形態では、例えば細胞の増殖のための足場の形成方法、薬剤の送達方法、患部被覆方法として適用することができる。また、ポリ乳酸誘導体が懸濁した水溶液の透過率の変化、沈殿物の量等を観察することにより、ｐＨ変化の検知方法等として適用することができる。
【００６７】
（第３実施形態）
本実施形態の口腔用組成物を具体化した第３実施形態について説明する。なお、第３実施形態について、下記の記載以外は、第１，２実施形態と同様の構成が適用される。
【００６８】
本実施形態の口腔用組成物は、第１実施形態のポリ乳酸誘導体を含有する。口腔用組成物の適用目的は、特に限定されず、例えば有効成分が上述したポリ乳酸誘導体である観点から、かかる有効成分の効能を発揮するための組成物が挙げられる。第１実施形態のポリ乳酸誘導体は、上述したように酸性条件下で凝集し、沈着する性質、つまり局所堆積性を有する。例えば歯周疾患、歯肉炎、う蝕、口内炎、口臭等の口腔内疾患において、酸性の病巣部にポリ乳酸誘導体に担持させた薬剤を送達するための薬剤送達用の口腔用組成物が挙げられる。また、酸性の病巣部において細胞を再生させるために、細胞増殖担体を病巣部に形成するための細胞増殖担体形成用の口腔用組成物が挙げられる。また、ポリ乳酸誘導体が酸性条件下において凝集した凝集物は、局所に凝集するため、患部を保護する患部被覆用の口腔用組成物として適用することができる。例えば歯肉炎、口内炎等の炎症部被覆用の口腔用組成物、知覚過敏緩和用の口腔用組成物として適用することができる。
【００６９】
口腔用組成物の適用形態は、特に限定されず、例えば医薬品、医薬部外品、化粧品として使用することができる。口腔用組成物の用途としては、公知の口腔用組成物に併用してもよい。例えば練歯磨剤、洗口剤、含漱剤、液体歯磨剤、バイオフィルム分散剤、口臭予防剤、歯茎マッサージ剤、口腔用湿潤付与剤、舌苔除去剤、口腔内塗布剤、口腔殺菌剤、咽喉殺菌剤、口腔咽喉剤、歯周病治療剤、義歯装着剤、義歯コーティング剤、義歯安定化剤、義歯保存剤、義歯洗浄剤、インプラントケア剤等が挙げられる。
【００７０】
本実施形態の口腔用組成物の剤型は特に限定されるものではないが、例えば水、アルコール等の基剤を含有することにより、液剤、懸濁・乳化剤、軟膏剤、ペースト剤、パスタ剤、スプレー剤、ジェル剤、ガム剤、粉末剤、飴剤等に適用することができる。口腔用組成物は、適用目的、形態、用途等に応じて、前述した成分以外の成分、例えば抗菌剤、抗炎症剤、香料、湿潤剤、界面活性剤、研磨剤、アルコール類、増粘剤、甘味成分、薬用成分、安定剤、ｐＨ調整剤等を配合してもよい。これら各成分は、口腔用組成物に配合される公知のものを使用することができる。これらの成分は、それぞれ１種のみを適用してもよく、２種以上を組み合わせて適用してもよい。
【００７１】
本実施形態の口腔用組成物によれば、第１，２実施形態の効果に加えて以下のような効果を得ることができる。
（５）本実施形態の口腔用組成物では、有効成分として第１実施形態のポリ乳酸誘導体を含有する。第１実施形態のポリ乳酸誘導体は、酸性条件下で凝集し、沈着する性質、つまり局所堆積性を有する。したがって、酸性の病巣部にポリ乳酸誘導体に担持させた薬剤を送達するための薬剤送達用の口腔用組成物、細胞を再生させるため、細胞増殖担体を形成するための細胞増殖担体形成用の口腔用組成物等として適用することができる。また、患部被覆用の口腔用組成物、例えば歯肉炎、口内炎等の炎症部被覆用の口腔用組成物、知覚過敏緩和用の口腔用組成物として適用することができる。
【００７２】
（６）ポリ乳酸誘導体のアセタール結合は、酸性条件下において極めて短時間に加水分解し、アルデヒド基を有する一般式（１０）で表される化合物と、上記一般式（７）又は一般式（８）で表される化合物に分解する。例えば口腔用組成物を洗口剤、含漱剤等の用途において、たとえ数秒から数分の短い処方時間であっても、短時間でポリ乳酸誘導体の凝集物を生成させ、沈着させることができる。また、一度口内に沈着したポリ乳酸誘導体の凝集物は、容易に洗い流されることがない。
【００７３】
（７）ポリ乳酸は、安全性に優れ、また加水分解するため、生体適合性に優れる。また、ポリ乳酸の分解により、沈着させた凝集物から例えばバニリン、ポリ乳酸誘導体に担持させた薬剤等の有効成分を徐放させることができる。
【００７４】
なお、上記実施形態は以下のように変更してもよい。
・上記実施形態において、ポリ乳酸誘導体が適用される分野、用途は特に限定されない。
【００７５】
・上記実施形態において、ポリ乳酸誘導体の製造方法も上述した方法に限定されない。例えばポリ乳酸部分の重合方法も上述したラクチド開環重合法のみならず、直接脱水重縮合法によって合成してもよい。
【００７６】
・上記実施形態のポリ乳酸誘導体、ポリ乳酸誘導体の凝集物の形成方法、及び口腔用組成物は、ヒトに適用される医薬品、医薬部外品、化粧品のみならず、家畜等の飼養動物に対する医薬品等に適用してもよい。
【実施例】
【００７７】
以下に試験例を挙げ、前記実施形態をさらに具体的に説明するが、本発明はこれらに限定されるものではない。
＜試験例１：バニリン−アセタールの合成＞
（ａ）アルデヒド基とジオール基とのアセタール結合
前記一般式（６）で表される化合物としてバニリンを使用した。前記一般式（７）で表される化合物として、オキシアルキレン基としてエチレンオキサイド（３モル付加）を含む２，５，８，１１−テトラオキサテトラデカン−１３，１４−ジオール（2,5,8,11-tetraoxatetradecane-13,14-diol）（１，２−ヒドロキシ−４，７，１０，１３−テトラオキサテトラデカン）を使用した。
【００７８】
下記化２４の反応式に示されるように、バニリンｂのアルデヒド基に２，５，８，１１−テトラオキサテトラデカン−１３，１４−ジオールのジオール基をアセタール結合させたバニリン−アセタール化合物ａ（４−（４−（２，５，８，１１−テトラオキサドデシル）−１，３−ジオキソラン−２−イル）−２−メトキシフェノール：4-(4-(2,5,8,11-tetraoxadodecyl)-1,3-dioxolan-2-yl)-2-methoxyphenol）を合成した。
【００７９】
まず、３００ｍＬの二口ナスフラスコにモレキュラシーブス４Ａ（MS4A）を加え、窒素置換後、バニリン５．０ｇ（３３ｍｍｏｌ）とｐ−トルエンスルホン酸０．５６７ｇ（３．３ｍｍｏｌ）を量りとり、テトラヒドロフラン２０ｍＬに溶解させ、室温で１０分間攪拌した。次に２，５，８，１１−テトラオキサテトラデカン−１３，１４−ジオール１９．５７ｇ（８２ｍｍｏｌ）をゆっくり滴下し、５時間加熱（７０〜８０℃）還流を行った。NH4Cl水溶液で反応を停止させ、セライト濾過によりMS4Aを取り除いた後、CH2Cl2で抽出し蒸留水で洗浄した。有機層を分離しNa2SO4により乾燥し、綿栓濾過によりNa2SO4を取り除いた後、エバポレーターで溶媒を留去し濃縮することで粗成生物を得た。得られた粗生成物をカラムクロマトグラフィー（移動相ｐＨ７〜８、溶媒：ヘキサン：アセトン：トリメチルアミン＝３：６：１）によって精製を行い、バニリン−アセタール化合物ａ（４−（４−（２，５，８，１１−テトラオキサドデシル）−１，３−ジオキソラン−２−イル）−２−メトキシフェノール）を得た（収率：６０％）。構造の確認を核磁気共鳴分光法（1H NMR（400 MHz, r.t., in CDCl3））の結果を図１（ａ）に示す。 また、質量分析法（mass spectrometry）の結果を図１（ｂ）に示す。
【００８０】
【化２４】
2020105396.tif 000025
（ｂ）アセタール結合の加水分解
上記化２４に示される反応は可逆的な反応であり、ｐＨが酸性条件下に置かれると、上記バニリン−アセタール化合物ａは、バニリンｂと２，５，８，１１−テトラオキサテトラデカン−１３，１４−ジオールに加水分解する。
【００８１】
参考までにバニリン−アセタール化合物ａをｐＨ７の中性環境下からｐＨ５の酸性環境下に変化させた場合の経時変化（５分後、２４時間後）を1H NMRスペクトル（in D2O）の結果として図２に示す。
【００８２】
図２に示されるように、バニリン−アセタール化合物ａに相当するピークが、ｐＨ５の環境下において時間の経過とともに減少していくことが確認される。一方、分解産物であるバニリンｂのピークが時間の経過とともに上昇していくことが確認される。
【００８３】
＜試験例２：ポリ乳酸誘導体の合成＞
下記化２５に示される反応により、各実施例のポリ乳酸誘導体を合成した。（Ｌ，Ｌ）−ラクチドをモノマー（Ｍ）として、バニリン−アセタール化合物ａ（Ｉ）を開始剤（Ｉ）として用いた。モノマー（Ｍ）と開始剤（Ｉ）のモル比（Ｍ／Ｉ）が表１の実施例１〜４に示される比率となるように、０．１〜１０ｇの（Ｌ，Ｌ）−ラクチドと、所定量のバニリン−アセタール化合物ａ（Ｉ）をアンプル管に導入し、内部を窒素置換した。ここに、１ｍｏｌ％に調製したSn(Oct)2のトルエン溶液１．１ｍＬを加え、１２０℃に設定したオイルバスで２時間加熱することにより、（Ｌ，Ｌ）−ラクチドの重合を進行させた。得られた反応混合物をクロロホルム１０ｍＬに溶解させ、これを２００ｍＬのメタノールに入れ、再沈澱したメタノール不溶部を回収した。各実施例の収率を表１に示す。なお、表１において、「ａ」は、数平均分子量（Ｍｎ）の理論値を示す。「ｂ」は、NMRスペクトルで解析した数平均分子量（Ｍｎ）を示す。「ｃ」は、ＲＩモードで解析した数平均分子量（Ｍｎ）、重量平均分子量（Ｍｗ）、及びＰＤＩ（分子量分布）を示す。「ｄ」は、ＵＶモードで解析した数平均分子量（Ｍｎ）、重量平均分子量（Ｍｗ）、及びＰＤＩを示す。
【００８４】
【化２５】
2020105396.tif 000026
【００８５】
【表１】
2020105396.tif 000027
＜試験例３：ポリ乳酸誘導体の酸性条件下における凝集＞
上記のように得られたポリ乳酸誘導体は、試験例１（ｂ）において参酌されるように、中性条件から酸性条件下に置かれると、バニリンのアルデヒド基と２，５，８，１１−テトラオキサテトラデカン−１３，１４−ジオールのジオール基とのアセタール結合が加水分解する。具体的には、下記化２６に示されるように、バニリン−ポリ乳酸のエステル化合物と、親水性基としての２，５，８，１１−テトラオキサテトラデカン−１３，１４−ジオールに加水分解する。アセタール結合を有するポリ乳酸誘導体は、オキシアルキレン基を有するため水溶性であり、水中においてナノ粒子の状態で懸濁している。そして、加水分解により生じたバニリン−ポリ乳酸のエステル化合物は、疎水性であり、析出によりナノ粒子が凝集し、粗大粒子を形成する。
【００８６】
【化２６】
2020105396.tif 000028
（ａ）水溶液の透過率の測定
アセタール結合を有するポリ乳酸誘導体を水に懸濁させ、酸性条件下に変化させた場合の水溶液の透過率（％）より、親水性基の分解率（％）を測定した。
【００８７】
本試験において使用したポリ乳酸誘導体は、試験例２と同様の合成方法にてモノマー（Ｍ）と開始剤（Ｉ）のモル比（Ｍ／Ｉ）が２０：１と、１０：１と、５：１と、１：１のものをそれぞれ新たに合成した。
【００８８】
各実施例の収率を表２に示す。なお、表２において、「ａ」は、数平均分子量（Ｍｎ）の理論値を示す。「ｂ」は、NMRスペクトルで解析した数平均分子量（Ｍｎ）を示す。「ｃ」は、ＲＩモードで解析した数平均分子量（Ｍｎ）、重量平均分子量（Ｍｗ）、及びＰＤＩ（分子量分布）を示す。「ｄ」は、ＵＶモードで解析した数平均分子量（Ｍｎ）、重量平均分子量（Ｍｗ）、及びＰＤＩを示す。
【００８９】
【表２】
2020105396.tif 000029
凍結乾燥している各実施例のポリ乳酸誘導体の所定量を水に懸濁させ、３７℃、３５００ｒｐｍで１分間遠心した。次に、沈殿物を取り除いた溶液から０.６ｍＬ測り取り、酸性条件とするために、ｐＨ５の緩衝液を３．０ｍＬ加えた。次に、４〜５分の間に３７℃、３５００ｒｐｍで１分間遠心し、沈殿物を取り除いた後、５００ｎｍにて吸光度（透過率％）を測定した（測定値Ｂ）。コントロールは、ｐＨ９又はｐＨ７の緩衝液を３．０ｍＬ加えた。コントロールも同様の方法にて吸光度（透過率％）を測定した（測定値Ａ）。
【００９０】
分解率（％）は、（Ｂ−Ａ）／（透過率１００％−Ａ）×１００により求めた。各試料において測定をｎ数繰り返し、平均値を求めた。結果を表３に示す。
【００９１】
【表３】
2020105396.tif 000030
表３に示されるように、酸性条件に変化させることにより、ポリ乳酸誘導体にアセタール結合した親水性基が加水分解し、凝集による沈殿が生じることが確認される。
【００９２】
（ｂ）電子顕微鏡を用いた粒子の観察１
各ポリ乳酸誘導体について、ｐＨを変化させた場合のＳＥＭ（走査型電子顕微鏡）画像を図３に示す。本試験において実施例５，８，９のポリ乳酸誘導体を使用した。図３の上段から実施例５，８，９のポリ乳酸誘導体を順に示す。一番左側の列のＳＥＭ画像は、ｐＨ７水溶液中における各例の粒子の状態を示す。スケールバーは、いずれも２．０μｍである。いずれもナノ粒子の形態（nanostructures）を有していることが確認される。
【００９３】
真ん中の列、及び一番右側の列のＳＥＭ画像は、水溶液をｐＨ５．０の条件に変化させた際の各例の粒子の状態を示す。スケールバーは、実施例５（２０：１）が真ん中の画像及び右側の画像がそれぞれ５．０μｍ、実施例８（５：１）が５０．０μｍ及び１０．０μｍ、実施例９（１：１）が５０．０μｍ及び１０．０μｍである。いずれも粒子が凝集し、粗大粒子（aggregate-structures）を形成していることが確認される。
【００９４】
（ｃ）電子顕微鏡を用いた粒子の観察２
ポリ乳酸誘導体について、酸性条件下において凝集体を形成した後、水洗浄したものについてＳＥＭ画像を図４に示す。
【００９５】
上記実施例８（Ｍ：Ｉ＝５：１）のポリ乳酸誘導体を所定量の水に懸濁させた後、３５００ｒｐｍで２分間遠心し、その上清をアルミホイル上に所定量スポットし、ドライヤーで２分程度乾燥させた。その時のＳＥＭ画像を図４（Ａ）に示す。スケールバーは、３．０μｍである。図４（Ａ）に示されるように、ナノ粒子の形態を有していることが確認される。
【００９６】
次に、上記と同様の方法にて、上清をアルミホイル上に所定量スポットした。その後、ｐＨ２．０の緩衝液を所定量添加し、ドライヤーで２分程度乾燥させた。その時のＳＥＭ画像を図４（Ｂ）に示す。スケールバーは、左から３．０μｍ、５．０μｍである。図４（Ｂ）に示されるように、網目構造が形成されていることが確認される。
【００９７】
次に、上記と同様の方法にて、上清をアルミホイル上に所定量スポットした。その後、ｐＨ５．０の緩衝液を所定量添加し、ドライヤーで２分程度乾燥させた。その後、シリンジを使用し、乾燥したスポットの表面を水で洗浄し、ドライヤーで２分程度乾燥させた。その時のＳＥＭ画像を図４（Ｃ），（Ｄ）に示す。スケールバーは、左から５．０μｍ、３．０μｍ、５．０μｍである。図４（Ｃ），（Ｄ）に示されるように、水洗浄後であっても網目構造が維持されていることが確認される。
【００９８】
なお、図４の「ＥＭＥＭ」の表記は、上記水洗浄する工程において、水洗浄前にＥＭＥＭ（イーグル最小必須培地）で洗浄したものを示す。スケールバーは、左から２．０μｍ、５０．０μｍである。
【００９９】
（ｄ）粒径分布の測定
動的光散乱法（Dynamic Light Scattering:ＤＬＳ）を用いて粒子径を測定した。本試験において実施例６，８のポリ乳酸誘導体を使用した。ポリ乳酸誘導体の試料をそれぞれ０．０５ｇをｐＨ９の緩衝液１０ｍＬに懸濁し、３７℃で３５００ｒｐｍで３分間遠心した。得られた上清０．６ｍＬを動的光散乱法を用いた粒子径測定機を用いて粒子径を測定した。次に、同じ試料にｐＨ５．０の緩衝液３．０ｍＬを加え、５分以内に同じ測定機を用いて粒子径を測定した。結果を図５（ａ）（ｂ）に示す。
【０１００】
図５に示されるように、溶液のｐＨを９．０から５．０に低下させると、平均粒子径が大きくなっていることが確認される。水溶液のｐＨを酸性条件下に変化させることにより、ポリ乳酸誘導体が凝集していることが粒子径によっても確認された。
【０１０１】
＜試験例４：細胞親和性＞
各種ポリ乳酸誘導体を細胞培養の足場剤として使用し、細胞の増殖性を試験し、各種ポリ乳酸誘導体の細胞親和性について評価した。本試験においては、上述した実施例６（Ｍ：Ｉ＝１０：１）のポリ乳酸誘導体を使用した。
【０１０２】
比較例１，２は、ポリエチレングリコール（ＰＥＧ）を重合開始剤として、モノマーであるラクチドを開環重合することにより得られたポリ乳酸−ポリエチレングリコール−ポリ乳酸を使用した。具体的に比較例１は、モノマーとしてＬ乳酸（モノマーユニットとしてＬ−ラクチド）を使用して得られたポリ乳酸誘導体であり、ポリ（Ｌ）乳酸−ポリエチレングリコール−ポリ（Ｌ）乳酸の重合物である。比較例２は、モノマーとしてＤ乳酸（モノマーユニットとしてＤ−ラクチド）を使用して得られたポリ乳酸誘導体であり、ポリ（Ｄ）乳酸−ポリエチレングリコール−ポリ（Ｄ）乳酸の重合物である。下記表４に比較例１，２の分析結果を示す。ａ）は、1H NMRバンドからの積分値より求められたエチレンオキサイド（ＥＯ）／モノマーユニットのモル比を示し、ｂ）が仕込み量を示す。ｃ）は、1H NMRバンドからの積分値より求められた数平均分子量（Ｍｎ）を示す。ｄ）は、ゲル浸透クロマトグラフィー（ＧＰＣ）分析から求められた数平均分子量（Ｍｎ）及び重量平均分子量（Ｍｗ）を示す。
【０１０３】
【表４】
2020105396.tif 000031
各ポリ乳酸誘導体１０ｍｇに１０ｍＬのＰＢＳ（ｐＨ７．４）を添加し、ポリ乳酸誘導体の懸濁液を調製した。陰性コントロール、実施例６、及び各比較例は、浮遊細胞用培養プレート（住友ベークライト社製（浮遊培養用プレート24F、MS-8024R））を使用した。陽性コントロールは、接着細胞用培養プレート（住友ベークライト社製（マルチプレート24F、MS-80240））を使用した。各ウェルにポリ乳酸懸濁液１００μｇ/well、２００μｇ/wellをそれぞれ添加した後に、ポリ乳酸懸濁液とｐＨ４標準液の体積比＝１：２になるようにｐＨ４標準液で調整し、ポリ乳酸が凝集した網状構造を形成させた後に、クリーンベンチ内で風乾させた。乾燥後、ＰＢＳ３００μＬで２回表面を洗浄した。
【０１０４】
準備した歯肉上皮細胞（細胞株Ca9-22）を１．８×１０５ｍＬ個になるようにMEM（培地）で調節し、各ウェルに３００μＬを添加し、３７℃、５％CO2で１６時間培養した。培養終了後、アラマーブルーで４時間に反応させ、励起光５７０ｎｍ、吸収光５８５ｎｍの蛍光で細胞生存率を測定した。得られた数値は平均±標準偏差として下記表に記載する。表中の＊は、p<0.05 vs 陰性Control（Dunnett検定）を示す。
【０１０５】
【表５】
2020105396.tif 000032
上記に示されるように、浮遊細胞用培養プレートに実施例６のポリ乳酸誘導体を添加した場合、添加量に応じて、細胞生存率が上昇した。一方、比較例１，２のポリ乳酸誘導体は、細胞生存率がやや減少する傾向を示した。
【図１】
2020105396.tif 000047
【図２】
2020105396.tif 000048
【図３】
2020105396.tif 000049
【図４】
2020105396.tif 000050
【図５】
2020105396.tif 000051